Brevet FR3040788A1 (20170310)
REVENDICATIONS1. Procédé d'évaluation de la résistance à la corrosion d'un substrat métallique revêtu, le procédé comportant au moins les étapes suivantes : mise en contact d'une composition liquide (7) avec un revêtement (3) de protection contre la corrosion présent à la surface d'un substrat (1) métallique, la composition liquide (7) comprenant de l'eau, un gélifiant, des ions catalyseurs de corrosion et un indicateur de pH coloré, gélification de la composition liquide (7) afin de former un gel (8) accélérateur de corrosion au contact du revêtement (3), réalisation d'un essai de corrosion durant lequel le gel (8) formé est laissé au contact du revêtement (3) de protection contre la corrosion, et évaluation de la résistance à la corrosion du substrat revêtu par le revêtement de protection contre la corrosion par observation de la couleur de l'indicateur de pH coloré présent dans le gel (8) après mise en oeuvre de l'essai de corrosion.\n<CLM>\1\tProcédé selon la revendication 1, les ions catalyseurs de corrosion étant choisis parmi : les ions chlorure, les ions sulfure, les ions sulfate, les ions fluorure et leurs mélanges.\n<CLM>\1\tProcédé selon la revendication 1 ou 2, comportant en outre, avant la mise en contact avec la composition liquide, une étape de formation du revêtement (3) de protection contre la corrosion sur le substrat (1) métallique par mise en oeuvre de l'un au moins des traitements suivants : traitement de conversion chimique, traitement d'anodisation, dépôt d'une peinture de protection contre la corrosion, procédé sol-gel, cadmiage, dépôt d'un revêtement zinc-nickel.\n<CLM>\1\tProcédé selon l'une quelconque des revendications 1 à 3, la concentration en ions catalyseurs de corrosion dans la composition liquide (7) étant comprise entre 4 mol/L et 6 mol/L. 3040788 14\n<CLM>\1\tProcédé selon l'une quelconque des revendications 1 à 4, la teneur volumique en indicateur de pH coloré dans la composition liquide (7) étant comprise entre 2% et 15%. 5\n<CLM>\1\tProcédé selon l'une quelconque des revendications 1 à 5, la concentration en gélifiant dans la composition liquide (7) étant comprise entre 1 g/L et 200 g/L.\n<CLM>\1\tProcédé selon l'une quelconque des revendications 1 à 6, le 10 substrat métallique comportant de l'aluminium.\n<CLM>\1\tComposition liquide (7) destinée à être mise en oeuvre dans un procédé selon l'une quelconque des revendications 1 à 7, la composition comportant au moins : 15 de l'eau, des ions catalyseurs de corrosion choisis parmi : les ions chlorure, les ions sulfure, les ions sulfate, les ions fluorure et leurs mélanges, un gélifiant, et 20 un indicateur de pH coloré.\n<CLM>\1\tComposition (7) selon la revendication 8, l'une au moins des conditions suivantes étant vérifiée : - la concentration en gélifiant dans la composition est 25 comprise entre 1 g/L et 200 g/L, la teneur volumique en indicateur de pH coloré dans la composition est comprise entre 2% et 15%, la concentration en ions catalyseurs de corrosion dans la composition est comprise entre 4 mol/L et 6 mol/L. 30\n<CLM>\1\tKit (20) pour la préparation d'une composition selon l'une quelconque des revendications 8 et 9, comportant au moins : - un gélifiant (24), un composé (21) comportant du chlore, du soufre ou du 35 fluor soluble ou miscible dans l'eau, et - un indicateur de pH coloré.